СПОСОБ ПОЛУЧЕНИЯ КАТАЛИТИЧЕСКОГО ПОКРЫТИЯ ДЛЯ ОЧИСТКИ ГАЗОВ

Способ приготовления каталитического покрытия для очистки газов от оксидов углерода и азота, водорода и вредных органических веществ, включающий обработку отработанного алюмооксидного катализатора, содержащего благородные металлы или их смеси, пептизатором, формование, сушку и прокаливание катализатора, отличающийся тем, что обработку отработанного алюмооксидного катализатора раствором пептизатора проводят посредством измельчения суспензии с массовым соотношением отработанный катализатор:раствор пептизатора Т:Ж=1:3 в течение 4,5-5,0 ч в шаровой мельнице до размера частиц катализатора не более 5 мкм, в качестве пептизатора используют раствор двух солей металлов, выбранных из групп: стабилизаторов - хлоридов олова, или цирконила, или лантана и активаторов - хлоридов титана, или сурьмы, или церия с содержанием в пересчете на оксиды в покрытии, соответственно: 2,5-3,5 и 5,0-12,0 мас.% при содержании отработанного катализатора в покрытии - остальное до 100 мас.%; формование каталитического покрытия толщиной 40-50 мкм осуществляют окунанием керамического или металлического носителя в приготовленную указанным способом суспензию с последующей сушкой 2 ч при 100-120°C, а прокаливание покрытия осуществляют последовательно при 270-300°C с выдержкой 3,5-4,0 ч и при 850-900°C с выдержкой 3,0-4,0 ч.